(57)【要約】      （修正有）【課題】半導体特性に優れた結晶性積層構造体を形成する結晶性酸化物半導体薄膜の提供。【解決手段】下地基板１と、下地基板１の上に直接又は別の層を介してコランダム構造を有する結晶性酸化物半導体薄膜３であって、表面粗さ（Ｒａ）が０．１μｍ以下であり、膜厚が１μｍ以上であって、かつ、少なくともガリウムを含む。【選択図】図１
2018203614.tif 000002
【特許請求の範囲】
【請求項１】
コランダム構造を有する結晶性酸化物半導体薄膜であって、
前記結晶性酸化物半導体薄膜の表面粗さ（Ｒａ）が０．１μｍ以下であり、
膜厚が１μｍ以上であって、かつ、少なくともガリウムを含むことを特徴とする結晶性酸化物半導体薄膜。
【請求項２】
ＢｒおよびＩから選択される少なくとも１種からなる異常粒抑制剤を含む請求項１に記載の結晶性酸化物半導体薄膜。
【請求項３】
前記膜厚が１〜５０μｍである請求項１または２に記載の結晶性酸化物半導体薄膜。
【請求項４】
請求項１〜３のいずれかに記載の結晶性酸化物半導体薄膜を用いてなる半導体装置。
【発明の詳細な説明】
【技術分野】
【０００１】
本発明は、結晶性積層構造体及び半導体装置に関する。
【背景技術】
【０００２】
被成膜試料上に結晶性の高い酸化ガリウム系薄膜を形成する方法として、ミストＣＶＤ法等の水微粒子を用いた成膜手法が知られている（特許文献１）。この方法では、ガリウムアセチルアセトナートなどのガリウム化合物を塩酸などの酸に溶解して原料溶液を作成し、この原料溶液を微粒子化することによって原料微粒子を生成し、この原料微粒子をキャリアガスによって被成膜試料の成膜面に供給し、原料ミストを反応させて成膜面上に薄膜を形成することによって、被成膜試料上に結晶性の高い酸化ガリウム系薄膜を形成している。
【０００３】
酸化ガリウム系薄膜を用いて半導体デバイスを形成するためには、酸化ガリウム系薄膜の導電性の制御が必須であり、特許文献１及び非特許文献１では、α−酸化ガリウム薄膜に不純物のドーピングを行う技術が開示されている。
【０００４】
しかしながら、特許文献１及び非特許文献１の方法によれば、導電性に優れたα−酸化ガリウム薄膜を形成することができるが、膜表面が平滑ではないといった特有の問題があり、半導体装置に用いるには、まだまだ満足のいくものではなかった。また、膜表面を平滑にするため、エッチング等の表面処理を行うことも考えられるが、この場合、薄膜が削られてしまったり、半導体特性が損なわれたりするなどの問題があった。
【先行技術文献】
【特許文献】
【０００５】
【特許文献１】特開２０１３−２８４８０号公報
【非特許文献】
【０００６】
【非特許文献１】Electrical Conductive Corundum-Structured α-Ga2O3 Thin Films on Sapphire with Tin-Doping Grown by Spray-Assisted Mist Chemical Vapor Deposition（Japanese Journal of Applied Physics 51 (2012) 070203）
【発明の概要】
【発明が解決しようとする課題】
【０００７】
本発明は、半導体特性に優れた結晶性積層構造体を提供することを目的とする。
【課題を解決するための手段】
【０００８】
本発明者らは上記目的を達成すべく鋭意検討した結果、異常粒抑制剤を用いたドーピング処理により、結晶性酸化物半導体薄膜の表面が平滑な結晶性積層構造体が得られることを見出し、さらに検討を重ねて本発明を完成させるに至った。
【０００９】
本発明によれば、下地基板と、その上に直接又は別の層を介してコランダム構造を有する結晶性酸化物半導体薄膜とを備え、前記結晶性酸化物半導体薄膜の表面粗さ（Ｒａ）が０．１μｍ以下である結晶性積層構造体を提供できる。
【発明の効果】
【００１０】
本発明の結晶性積層構造体は、結晶性酸化物半導体薄膜の表面が平滑であり、半導体特性に優れている。
【図面の簡単な説明】
【００１１】
【図１】本発明の一実施形態の結晶性積層構造体の構成例を示す。
【図２】本発明の実施例で用いたミストＣＶＤ装置の構成図である。
【図３】実施例において測定したＡＦＭ像を示す。
【図４】比較例において測定したＡＦＭ像を示す。
【発明を実施するための形態】
【００１２】
本発明の結晶性積層構造体は、下地基板と、その上に直接又は別の層を介してコランダム構造を有する結晶性酸化物半導体薄膜とを備え、前記結晶性酸化物半導体薄膜の表面粗さ（Ｒａ）が０．１μｍ以下である。前記表面粗さ（Ｒａ）は、０．１μｍ以下であれば特に限定されないが、本発明においては、３０ｎｍ以下であるのが好ましく、１０ｎｍ以下であるのがより好ましい。なお、表面粗さ（Ｒａ）は、原子間力顕微鏡（ＡＦＭ）による１０μｍ角の領域についての表面形状測定結果を用い、ＪＩＳ Ｂ０６０１に基づき算出して得た値をいう。
【００１３】
「結晶性積層構造体」とは、一層以上の結晶層を含む構造体であり、結晶層以外の層（例：アモルファス層）を含んでいてもよい。また、結晶層は、単結晶層であることが好ましいが、多結晶層であってもよい。前記結晶性酸化物半導体薄膜はアニール処理後であってもよく、これにより、結晶性薄膜とオーミック電極との間にオーミック電極が酸化した金属酸化膜が形成されていてもよい。オーミック電極としてはインジウムやチタンなどが挙げられる。
【００１４】
＜下地基板＞
下地基板は、上記の結晶性酸化物半導体薄膜の支持体となるものであれば特に限定されないが、通常、絶縁体基板であり、本発明においては、コランダム構造を有する基板が好ましい。コランダム構造を有する基板としては、サファイア基板（例：ｃ面サファイア基板）や、α型酸化ガリウム基板などが挙げられる。また、下地基板は、コランダム構造を有さないものであってもよい。コランダム構造を有さない下地基板としては、例えば、六方晶構造を有する基板（例：６Ｈ−ＳｉＣ基板、ＺｎＯ基板、ＧａＮ基板）などが挙げられる。六方晶構造を有する基板上には、直接または別の層（例：緩衝層）を介して、結晶性酸化物半導体薄膜を形成するのが好ましい。下地基板の厚さは、本発明においては特に限定されないが、好ましくは、５０〜２０００μｍであり、より好ましくは２００〜８００μｍである。
【００１５】
＜結晶性酸化物半導体薄膜＞
結晶性酸化物半導体薄膜は、コランダム構造を有する酸化物半導体を主成分として含む薄膜であれば特に限定されない。本発明においては、前記結晶性酸化物薄膜が、磁性金属（例えばＦｅ、Ｃｏ、Ｎｉ等）を主成分として含まず、非磁性金属（例えばＧａ、Ｔｉ、Ｖ、Ｉｎ等）を主成分として含むことも、半導体特性がより優れたものになるので好ましい。また、前記結晶性酸化物半導体薄膜は、単結晶であることが好ましいが、多結晶であってもよい。前記結晶性酸化物半導体薄膜の組成は、この薄膜中に含まれる金属元素中の金属元素中のガリウム、インジウム、アルミニウムおよび鉄の合計の原子比が０．５以上であることが好ましく、金属元素中のガリウムの原子比が０．５以上であることがより好ましい。この好ましい原子比は、具体的には例えば、０．５、０．６、０．７、０．８、０．９、１であり、ここで例示した数値の何れか２つの間の範囲内であってもよい。本発明においては、金属元素中のガリウムの原子比が０．５以上であることがより好ましいが、これは、より好適に前記原料溶液中の異常粒抑制剤の機能を発現させることができ、前記結晶性酸化物半導体薄膜の表面粗さをより低減することができるからである。
【００１６】
また、結晶性酸化物半導体薄膜の組成は、例えばＩｎＸＡｌＹＧａＺＦｅＶＯ３（０≦Ｘ≦２.５、０≦Ｙ≦２.５、０≦Ｚ≦２.５、０≦Ｖ≦２.５、Ｘ＋Ｙ＋Ｚ＋Ｖ＝１．５〜２．５）であることが好ましく、１≦Ｚであることがより好ましい。この一般式において、好ましいＸ、Ｙ、Ｚ及びＶは、それぞれ、具体的には例えば、０、０．０１、０．０５、０．１、０．２、０．３、０．４、０．５、０．６、０．７、０．８、０．９、１、１．１、１．２、１．３、１．４、１．５、１．６、１．７、１．８、１．９、２、２．１、２．２、２．３、２．４、２．５である。また、好ましいＸ＋Ｙ＋Ｚ＋Ｖは、具体的には例えば、１．５、１．６、１．７、１．８、１．９、２、２．１、２．２、２．３、２．４、２．５である。なお、前記Ｘ、Ｙ、Ｚ及びＶ並びにＸ＋Ｙ＋Ｚ＋Ｖは、それぞれ、ここで例示した数値の何れか２つの間の範囲内であってもよい。なお、上記一般式は、コランダム構造を形成する格子点上の原子の組成を表現しているのであって、「Ｘ＋Ｙ＋Ｚ＋Ｖ＝２」と表記していないことからも明らかなように、ノンストイキオメトリー酸化物も含んでいてもよく、これは、金属不足酸化物、酸素不足酸化物も含んでいてもよい。
【００１７】
結晶性酸化物半導体薄膜は、下地基板上に直接形成してもよく、別の層を介して形成してもよい。別の層としては、別の組成のコランダム構造結晶薄膜、コランダム構造以外の結晶薄膜、又はアモルファス薄膜などが挙げられる。
【００１８】
結晶性酸化物半導体薄膜は、その少なくとも一部（より具体的には厚さ方向の一部）に不純物がドーピングされているのが好ましいが、構造としては、単層構造であってもよく、複数層構造であってもよい。複数層構造の場合、結晶性酸化物半導体薄膜は、例えば、絶縁性薄膜と導電性薄膜が積層されて構成されるが、本発明においては、これに限定されるものではない。なお、絶縁性薄膜と導電性薄膜とが積層されて複数層構造が構成される場合、絶縁性薄膜と導電性薄膜の組成は、同じであっても互いに異なっていてもよい。絶縁性薄膜と導電性薄膜の厚さの比は、特に限定されないが、例えば、（導電性薄膜の厚さ）／（絶縁性薄膜の厚さ）の比が０．００１〜１００であるのが好ましく、０．１〜５がさらに好ましい。このさらに好ましい比は、具体的には例えば、０．１、０．２、０．３、０．４、０．５、０．６、０．７、０．８、０．９、１、１．１、１．２、１．３、１．４、１．５、１．６、１．７、１．８、１．９、２，３、４、５であり、ここで例示した数値の何れか２つの間の範囲内であってもよい。
【００１９】
導電性薄膜は、導電性を付与すべく不純物でドーピングされていてもよい。不純物のドーピング濃度は、導電性薄膜に対して要求される特性によって適宜決定されるが、好ましくは１Ｅ１５／ｃｍ３から１Ｅ２０／ｃｍ３である。また、ドーピングする不純物の種類は、特に限定されないが、例えば、Ｇｅ、Ｓｎ、Ｓｉ、Ｔｉ、Ｚｒ及びＨｆから選択される少なくとも１種からなるドーパントなどが挙げられる。絶縁性薄膜は、通常、不純物のドーピングが不要であるが、導電性が現れない程度にドーピングされていてもよい。
【００２０】
結晶性酸化物半導体薄膜の厚さは、特に限定されず、１μｍ以下であってもよいし、１μｍ以上であってもよいが、本発明においては、前記結晶性酸化物半導体薄膜の膜厚が１μｍ以上であるのが好ましく、１〜５０μｍであるのがより好ましい。このような好ましい膜厚とすることで、半導体特性を損なうことなく、表面平滑性がより優れたものとなるだけでなく、アニール処理時に電気抵抗を低減することもでき、より優れた半導体特性を得ることができる。
【００２１】
本発明の結晶性積層構造体は、原料溶液を微粒子化して生成される原料微粒子をキャリアガスによって成膜室に供給して前記成膜室内に配置された下地基板上にコランダム構造を有する結晶性酸化物半導体薄膜を形成する際に、前記結晶性酸化物半導体薄膜に異常粒抑制剤を用いてドーピング処理を行うことにより、前記結晶性酸化物半導体薄膜の表面粗さ（Ｒａ）を０．１μｍ以下にすることで製造される。本発明においては、ドーピング処理を、前記原料溶液に異常粒抑制剤を含めて行うのが好ましい。前記原料溶液に異常粒抑制剤を含めてドーピング処理を行うことで、効率よく、工業的有利に表面粗さが０．１μｍ以下の結晶性酸化物半導体薄膜を備える結晶性積層構造体を製造することができる。
【００２２】
異常粒抑制剤は、成膜過程で副生する粒子の発生を抑制する効果を有するものをいい、結晶性酸化物半導体薄膜の表面粗さを０．１μｍ以下とすることができれば特に限定されないが、本発明においては、ＢｒおよびＩから選択される少なくとも１種からなる異常粒抑制剤であるのが好ましい。安定的に膜形成をするために異常粒抑制剤として、ＢｒやＩを薄膜中に導入すると異常粒成長による表面粗さの悪化を抑制することができる。また、本発明においては、異常粒抑制剤として、Ｂｒを用いることが最も好ましく、Ｂｒを使用することにより、特にα−Ｇａ２Ｏ３を主成分として含む結晶性酸化物半導体薄膜の表面を非常に平滑にすることができる。異常粒抑制剤の添加量は、異常粒を抑制できれば特に限定されないが、原料溶液中、体積比で５０％以下であることが好ましく、３０％以下であることがより好ましく、１０〜２０％の範囲内であることが最も好ましい。このような好ましい範囲で異常粒抑制剤を使用することにより、異常粒抑制剤として機能させることができるので、結晶性酸化物半導体薄膜の異常粒の成長を抑制して表面を平滑にすることができる。
【００２３】
結晶性酸化物半導体薄膜の形成方法は、特に限定されないが、例えば、ガリウム化合物、インジウム化合物、アルミニウム化合物、及び鉄化合物を結晶性酸化物半導体薄膜の組成に合わせて組み合わせた原料化合物を酸化反応させることによって形成可能である。これによって、下地基板上に、下地基板側から結晶性酸化物半導体薄膜を結晶成長させることができる。ガリウム化合物及びインジウム化合物としては、ガリウム金属やインジウム金属を出発材料として成膜直前にガリウム化合物及びインジウム化合物に変化させたものであってもよい。ガリウム化合物、インジウム化合物、アルミニウム化合物、及び鉄化合物としては、それぞれの金属についての有機金属錯体（例：アセチルアセトナート錯体）やハロゲン化物（フッ化、塩化、臭化、又はヨウ化物）が挙げられる。
【００２４】
より具体的には、結晶性酸化物半導体薄膜は、原料化合物が溶解した原料溶液から生成された原料微粒子を成膜室に供給して、前記成膜室内で前記原料化合物を反応させることによって形成することができる。原料溶液の溶媒は、水、過酸化水素水、有機溶媒であることが好ましい。薄膜に不純物ドーピングをする場合は、ドーパント原料の存在下で、上記原料化合物を酸化反応させればよい。ドーパント原料は、好ましくは、原料溶液に含められて、原料化合物と共に微粒子化される。
【００２５】
ドーパント原料としては、ドーピングされる不純物の金属単体又は化合物（例：ハロゲン化物、酸化物）などが挙げられる。電子伝導性の制御にはＧｅ、Ｓｎ、Ｓｉ、Ｔｉ、Ｚｒ、Ｈｆなどのｎ型ドーパントが考えられるがこれに限定されない。異常粒抑制剤であるＢｒやＩの１０倍以上のｎ型ドーパントを導入することで、キャリア密度の制御が容易になる。本発明においては、異常粒抑制剤として機能させる必要があるので、ドーパント原料は、通常、異常粒抑制剤とは異なるものを用いる。
【００２６】
本発明においては、前記結晶性酸化物半導体薄膜中の前記異常粒抑制剤の含有量が、３Ｅ＋１５〜７Ｅ＋１８（ａｔｏｍｓ／ｃｃ）であるのが好ましく、３Ｅ＋１５〜３Ｅ＋１８（ａｔｏｍｓ／ｃｃ）であるのがより好ましく、１Ｅ＋１６〜２Ｅ＋１８（ａｔｏｍｓ／ｃｃ）であるのが最も好ましい。
【００２７】
本発明においては、成膜後、アニール処理を行ってもよい。アニール処理の温度は、特に限定されないが、６００℃以下が好ましく、５５０℃以下がより好ましく、５００℃以下が最も好ましい。このような好ましい温度でアニール処理を行うことにより、より好適に前記結晶性酸化物半導体薄膜の電気抵抗を低減させることができる。アニール処理の処理時間は、本発明の目的を阻害しない限り、特に限定されないが、１０秒〜１０時間であるのが好ましく、１０秒〜１時間であるのがより好ましい。
【００２８】
＜結晶性積層構造体の構成例＞
本実施形態の結晶性積層構造体及びこれを用いた半導体装置の好適な例を図１に示す。図１の例では、下地基板１上に結晶性酸化物半導体薄膜３が形成されている。結晶性酸化物半導体薄膜３は、下地基板１側から順に絶縁性薄膜３ａと導電性薄膜３ｂが積層されて構成されている。導電性薄膜３ｂ上にゲート絶縁膜５が形成されている。ゲート絶縁膜５上にはゲート電極７が形成されている。また、導電性薄膜３ｂ上には、ゲート電極７を挟むように、ソース・ドレイン電極９が形成されている。このような構成によれば、ゲート電極７に印加するゲート電圧によって導電性薄膜３ｂに形成される空乏層の制御が可能となり、トランジスタ動作（ＦＥＴデバイス）が可能となる。
【００２９】
本実施形態の結晶性積層構造体を用いて形成される半導体装置としては、ＭＩＳやＨＥＭＴ等のトランジスタやＴＦＴ、半導体-金属接合を利用したショットキーバリアダイオード、他のＰ層と組み合わせたＰＮ又はＰＩＮダイオード、受発光素子が挙げられる。
【実施例】
【００３０】
以下、本発明の実施例を説明する。以下の実施例では、ミストＣＶＤ法によって不純物がドーピングされた結晶性酸化物半導体薄膜を形成しているが、本発明はこれら実施例に限定されるものではない。
【００３１】
（実施例１）
１．ＣＶＤ装置
まず、図２を用いて、本実施例で用いたＣＶＤ装置１９を説明する。ＣＶＤ装置１９は、下地基板等の被成膜試料２０を載置する試料台２１と、キャリアガスを供給するキャリアガス源２２と、キャリアガス源２２から送り出されるキャリアガスの流量を調節するための流量調節弁２３と、原料溶液２４ａが収容されるミスト発生源２４と、水２５ａが入れられる容器２５と、容器２５の底面に取り付けられた超音波振動子２６と、内径４０ｍｍの石英管からなる成膜室２７と、成膜室２７の周辺部に設置されたヒータ２８を備えている。試料台２１は、石英からなり、被成膜試料２０を載置する面が水平面から傾斜している。成膜室２７と試料台２１をどちらも石英で作製することにより、被成膜試料２０上に形成される薄膜内に装置由来の不純物が混入することを抑制している。
【００３２】
２．原料溶液の作製
臭化ガリウムと酸化ゲルマニウムをガリウムに対するゲルマニウムの原子比が１：０．０５となるように水溶液を調整した。この際、酸化ゲルマニウムを溶解促進のために、４８％臭化水素酸溶液を体積比で１０％を含有させた。
また、臭化ガリウムおよび臭化水素酸溶液に代えて、ヨウ化ガリウムおよびヨウ化水素酸溶液をそれぞれ用いたこと以外は、上記と同様にして、水溶液を調整した。
【００３３】
３．成膜準備
次に、被成膜試料２０として、１辺が１０ｍｍの正方形で厚さ６００μｍのｃ面サファイア基板を試料台２１上に設置させ、ヒータ２８を作動させて成膜室２７内の温度を５００℃にまで昇温させた。次に、流量調節弁２３を開いてキャリアガス源２２からキャリアガスを成膜室２７内に供給し、成膜室２７の雰囲気をキャリアガスで十分に置換した後、キャリアガスの流量を５Ｌ／ｍｉｎに調節した。キャリアガスとしては、酸素ガスを用いた。
【００３４】
４．薄膜形成
次に、超音波振動子２６を２．４ＭＨｚで振動させ、その振動を水２５ａを通じて原料溶液２４ａに伝播させることによって原料溶液２４ａを微粒子化させて原料微粒子を生成した。この原料微粒子が、キャリアガスによって成膜室２７内に導入され、成膜室２７内で反応して、被成膜試料２０の成膜面でのＣＶＤ反応によって被成膜試料２０上に薄膜を形成した。
【００３５】
５．評価
成膜した薄膜の相の同定をした。同定は、薄膜用ＸＲＤ回折装置を用いて、１５度から９５度の角度で２θ／ωスキャンを行うことによって行った。測定は、ＣｕＫα線を用いて行った。その結果、形成した薄膜は、コランダム構造を有するα−酸化ガリウムであった。
直径０．５ｍｍのインジウム電極を１ｍｍの端子間距離を設けて圧着後、窒素雰囲気で５００℃２０分アニール処理を行った。アニール後にもＸＲＤ測定を行い、相転移が起こらず、α−酸化ガリウムの結晶構造を維持していることを確認した。なお、本実施例の薄膜は干渉式膜厚計を用いて膜厚を計測した。
【００３６】
６．表面粗さ
得られた厚さ１．５μｍのα−酸化ガリウム薄膜サンプルについて、異常粒抑制剤（Ｂｒ、Ｉ）を含むサンプルと含まないサンプルを顕微鏡を用いて表面粗さを計測した。表１のとおり、異常粒抑制剤を含まないサンプルは凹凸が大きいのに対して、異常粒抑制剤有の場合は数ｎｍから数十ｎｍのＲａの値を示し、異常粒も観察されず、表面平滑性に優れた厚膜であった。
【００３７】
【表１】
2018203614.tif 000003
【００３８】
なお、比較例として、異常粒抑制剤無しのα−酸化ガリウム薄膜サンプル（厚さ１μｍ以下）をＣＭＰ法による表面処理に付したところ、薄膜が消失してしまい、サファイア基板が全て露出した状態となった。
【００３９】
（試験例）
上記と同様にして、異常粒抑制剤有りの各サンプルを約１０個ずつ得た。得られたサンプルにつき、ＳＩＭＳを用いて、膜中の異常粒抑制剤の含有量（原子比）の範囲を調べた。結果を表２に示す。
【００４０】
【表２】
2018203614.tif 000004
【００４１】
（実施例２）
臭化ガリウム０．１ｍｏｌ／Ｌの水溶液を調整し、この際、臭化水素酸を体積比で１０％となるように含有させ、さらに、臭化ゲルマニウムを体積比で１％となるように含有させて水溶液を調整して、これを原料として用いたこと、成膜温度を６３０℃としたこと以外は、実施例１と同様にして結晶性積層構造体を得た。薄膜用ＸＲＤ回折装置を用いて、得られた結晶性積層構造体の結晶性酸化物薄膜の相を同定したところ、α−Ｇａ２Ｏ３であった。ついで、結晶性酸化物薄膜の膜厚を測定したところ、６．０μｍであった。なお、成膜時間は１８０分であった。そして、ＡＦＭを用いて、結晶性酸化物薄膜の表面粗さ（Ｒａ）を測定したところ、１１．０ｎｍであった。
【００４２】
（実施例３）
臭化ガリウム０．１ｍｏｌ／Ｌの水溶液を調整し、この際、臭化水素酸を体積比で１０％となるように含有させ、さらに、臭化ゲルマニウムを体積比で１％となるように含有させて水溶液を調整して、これを原料として用いたこと、成膜温度を５６０℃としたこと以外は実施例１と同様にして結晶性積層構造体を得た。薄膜用ＸＲＤ回折装置を用いて、得られた結晶性積層構造体の結晶性酸化物薄膜の相を同定したところ、α−Ｇａ２Ｏ３であった。ついで、結晶性酸化物薄膜の膜厚を測定したところ、２．５μｍであった。なお、成膜時間は９０分であった。また、ＡＦＭを用いて、この結晶性酸化物薄膜の表面粗さ（Ｒａ）を測定したところ、４．７９ｎｍであった。
【００４３】
（実施例４）
臭化ガリウム０．１ｍｏｌ／Ｌの水溶液を調整し、この際、臭化水素酸を体積比で１０％となるように含有させ、さらに、臭化ゲルマニウムを体積比で１％となるように含有させて水溶液を調整して、これを原料として用いたこと、成膜温度を５８０℃としたこと以外は、実施例１と同様にして、結晶性積層構造体を得た。薄膜用ＸＲＤ回折装置を用いて、得られた結晶性積層構造体の結晶性酸化物薄膜の相を同定したところ、α−Ｇａ２Ｏ３であった。ついで、結晶性酸化物薄膜の膜厚を測定したところ、５．５μｍであった。なお、成膜時間は、１４０分であった。また、ＡＦＭを用いて、この結晶性酸化物薄膜の表面粗さ（Ｒａ）を測定したところ、２．４ｎｍであった。なお、参考までに、ＡＦＭ像を図３に示す。
【００４４】
（実施例５）
臭化ガリウム０．１ｍｏｌ／Ｌおよび臭化インジウム０．１ｍｏｌ／Ｌの水溶液を調整し、この際、臭化スズ（ＩＩ）を体積比で１％となるように含有させて水溶液を調整して、これを原料として用いたこと、キャリアガスの流量を４Ｌ／ｍｉｎとしたこと以外は、実施例１と同様にして、結晶性積層構造体を得た。薄膜用ＸＲＤ回折装置を用いて、得られた結晶性積層構造体の結晶性酸化物薄膜の相を同定したところ、α−Ｇａ２Ｏ３であった。ついで、結晶性酸化物薄膜の膜厚を測定したところ、９．８μｍであった。なお、成膜時間は１０時間であった。また、ＡＦＭを用いて、この結晶性酸化物薄膜の表面粗さ（Ｒａ）を測定したところ、３１．０ｎｍであった。
【００４５】
（実施例６）
臭化ガリウム０．１ｍｏｌ／Ｌ水溶液を調整し、この際、臭化水素酸を体積比で１０％となるように含有させて水溶液を調整し、これを原料として用いたこと、キャリアガスの流量を１Ｌ／ｍｉｎとしたこと、成膜温度を４９０℃としたこと以外は、実施例１と同様にして結晶性積層構造体を得た。薄膜用ＸＲＤ回折装置を用いて、得られた結晶性積層構造体の結晶性酸化物薄膜の相を同定したところ、α−Ｇａ２Ｏ３であった。ついで、結晶性酸化物薄膜の膜厚を測定したところ、２６２ｎｍであった。なお、成膜時間は２０分であった。また、ＡＦＭを用いて、この結晶性酸化物薄膜の表面粗さ（Ｒａ）を測定したところ、６．６ｎｍであった。
【００４６】
（比較例１）
基板として、β−Ｇａ２Ｏ３基板を用いたこと、ヨウ化ガリウム０．０５ｍｏｌ／Ｌ水溶液を調整して、異常粒抑制剤を用いずに、これを原料として用いたこと、成膜温度を５８０℃としたこと以外は、実施例１と同様にして結晶性積層構造体を得た。薄膜用ＸＲＤ回折装置を用いて、得られた結晶性積層構造体の結晶性酸化物薄膜の相を同定したところ、β−Ｇａ２Ｏ３であった。ついで、結晶性酸化物薄膜の膜厚を測定したところ、１．２μｍであった。なお、成膜時間は１時間であった。また、ＡＦＭを用いて、この結晶性酸化物薄膜の表面粗さ（Ｒａ）を測定したところ、１２１ｎｍであった。なお、参考までに、ＡＦＭ像を図４に示す。
【００４７】
実施例および比較例の結果から、本発明の結晶性積層構造体は、結晶性酸化物薄膜の表面平滑性に優れていることが分かる。
【産業上の利用可能性】
【００４８】
本発明の結晶性積層構造体は、ＭＩＳやＨＥＭＴ等のトランジスタやＴＦＴ、半導体-金属接合を利用したショットキーバリアダイオード、他のＰ層と組み合わせたＰＮ又はＰＩＮダイオード、受発光素子などの半導体装置に有用である。
【符号の説明】
【００４９】
１    下地基板
３    結晶性酸化物半導体薄膜
３ａ  絶縁性薄膜
３ｂ  導電性薄膜
５    ゲート絶縁膜
７    ゲート電極
９    ソース・ドレイン電極
１９    ＣＶＤ装置
２０    被成膜試料
２１    試料台
２２    キャリアガス源
２３    流量調節弁
２４    ミスト発生源
２４ａ  原料溶液
２５    容器
２５ａ  水
２６    超音波振動子
２７    成膜室
２８    ヒータ 
【図１】
2018203614.tif 000005
【図２】
2018203614.tif 000006
【図３】
2018203614.tif 000007
【図４】
2018203614.tif 000008